(57)【要約】【課題】容易かつ安価に製造することができ、薄型基板が均一に貼り合わされていて接着剤の漏れ出しがなく、面ぶれ特性及び面ぶれ加速度特性がよい薄型貼り合わせ基板を提供する。【解決手段】センタホールを有する２枚の円板状の薄型基板を中心を揃えて接着剤で貼り合わせた薄型貼り合わせ基板であって、各々の前記薄型基板のセンタホール付近が互いの方向に向かって、又は、同じ方向に一様に反っている。【選択図】図１
2008300017.tif 000002
【特許請求の範囲】
【請求項１】
センタホールを有する２枚の円板状の薄型基板を中心を揃えて接着剤で貼り合わせた薄型貼り合わせ基板であって、各々の前記薄型基板のセンタホール付近が互いの方向に向かって一様に反っていることを特徴とする薄型貼り合わせ基板。
【請求項２】
センタホールを有する２枚の円板状の薄型基板を中心を揃えて接着剤で貼り合わせた薄型貼り合わせ基板であって、各々の前記薄型基板のセンタホール付近が同じ方向に向かって一様に反っていることを特徴とする薄型貼り合わせ基板。
【請求項３】
センタホールを有する３枚以上の円板状の薄型基板を中心を揃えて接着剤で貼り合わせた薄型貼り合わせ基板であって、各々の前記貼り合わせ基板のセンタホール付近は一様に反っており、いくつかの前記薄型基板から成る第１の組はセンタホール付近が同じ方向に向かって反っているように貼りあわされており、残りの前記薄型基板から成る第２の組は前記センタホール付近が同じ方向に向かって反っているように貼りあわされており、前記第１の組と前記第２の組とは、前記センタホール付近が互いの方向に向かって反っているように貼り合わされていることを特徴とする薄型貼り合わせ基板。
【請求項４】
センタホールを有する３枚以上の円板状の薄型基板を中心を揃えて接着剤で貼り合わせた薄型貼り合わせ基板であって、各々の前記薄型基板のセンタホール付近が同じ方向に向かって一様に反っていることを特徴とする薄型貼り合わせ基板。
【請求項５】
円柱状のピンを有するスタンパホルダ冶具上に、前記ピンに嵌るセンタホールを有するスタンパを配置し、前記スタンパ上に前記ピンの直径と略同じサイズの直径のセンタホールを有する円板状の薄型基板を配置し、前記薄型基板上に前記ピンに嵌る鏡面冶具を配置する冶具配置工程と、
これらを重なり方向に加熱及び加圧する加熱加圧工程と、
前記薄型基板を前記ピンから引き抜いて、センタホール付近が一様に反っている薄型基板を得る薄型基板取り出し工程と、
前記センタホール付近が一様に反っている薄型基板をセンタホール付近が上に反っているようにターンテーブル上に配置する最下層薄型基板配置工程と、
前記薄型基板上に接着剤を滴下し、前記ターンテーブルを回転させて接着剤を前記薄型基板の表面上に展開させる接着剤展開工程と、
前記接着剤が展開された前記薄型基板上に、もう一枚の前記センタホール付近が一様に反っている薄型基板を、双方の薄型基板のセンタホール付近が互いの方向に向かって反っているように配置する薄型基板配置工程と、
前記ターンテーブルを回転させ、前記薄型基板間の接着剤を振り切る接着剤振り切り工程と、
前記接着剤を硬化させる接着剤硬化工程とを含むことを特徴とする薄型貼り合わせ基板製造方法。
【請求項６】
円柱状のピンを有するスタンパホルダ冶具上に、前記ピンに嵌るセンタホールを有するスタンパを配置し、前記スタンパ上に前記ピンの直径と略同じサイズの直径のセンタホールを有する円板状の薄型基板を配置し、前記薄型基板上に前記ピンに嵌る鏡面冶具を配置する冶具配置工程と、
これらを重なり方向に加熱及び加圧する加熱加圧工程と、
前記薄型基板を前記ピンから引き抜いて、センタホール付近が一様に反っている薄型基板を得る薄型基板取り出し工程と、
前記センタホール付近が一様に反っている薄型基板をセンタホール付近が上に反っているようにターンテーブル上に配置する最下層薄型基板配置工程と、
前記薄型基板上に接着剤を滴下し、前記ターンテーブルを回転させて接着剤を前記薄型基板の表面上に展開させる接着剤展開工程と、
前記接着剤が展開された前記薄型基板上に、もう一枚の前記センタホール付近が一様に反っている薄型基板を、双方の薄型基板のセンタホール付近が同じ方向に向かって反っているように配置する薄型基板配置工程と、
前記ターンテーブルを回転させ、前記薄型基板間の接着剤を振り切る接着剤振り切り工程と、
前記接着剤を硬化させる接着剤硬化工程とを含むことを特徴とする薄型貼り合わせ基板製造方法。
【請求項７】
円柱状のピンを有するスタンパホルダ冶具上に、前記ピンに嵌るセンタホールを有するスタンパを配置し、前記スタンパ上に前記ピンの直径と略同じサイズの直径のセンタホールを有する円板状の薄型基板を配置し、前記薄型基板上に前記ピンに嵌る鏡面冶具を配置する冶具配置工程と、
これらを重なり方向に加熱及び加圧する加熱加圧工程と、
前記薄型基板を前記ピンから引き抜いて、センタホール付近が一様に反っている薄型基板を得る薄型基板取り出し工程と、
前記センタホール付近が一様に反っている薄型基板をセンタホール付近が上に反っているようにターンテーブル上に配置する最下層薄型基板配置工程と、
前記薄型基板上に接着剤を滴下し、前記ターンテーブルを回転させて接着剤を前記薄型基板の表面上に展開させる接着剤展開工程と、
前記接着剤が展開された前記薄型基板上に、もう一枚の前記センタホール付近が一様に反っている薄型基板を、双方の薄型基板のセンタホール付近が同じ方向に向かって反っているように配置する薄型基板配置工程と、
前記ターンテーブルを回転させ、前記薄型基板間の接着剤を振り切る接着剤振り切り工程と、
前記接着剤を硬化させる接着剤硬化工程とを含み、
前記接着剤展開工程と、前記薄型基板配置工程と、前記接着剤振り切り工程と、前記接着剤硬化工程とを所定の回数繰り返すことを特徴とする薄型貼り合わせ基板製造方法。
【請求項８】
前記薄型基板配置工程のうち一回は、前記接着剤が展開された前記薄型基板上に、もう一枚の前記センタホール付近が一様に反っている薄型基板を、双方の薄型基板のセンタホール付近が同じ方向に向かって反っているように配置することを特徴とする請求項７記載の薄型貼り合わせ基板製造方法。
【発明の詳細な説明】
【技術分野】
【０００１】
本発明は、薄型貼り合わせ基板に関する。本発明は、薄型貼り合わせ基板製造方法にも関する。
【背景技術】
【０００２】
近年、光ディスクの高容量化を図る様々な試みがなされており、中でも光ディスク基板の厚みを薄くして体積当たりの容量を増やすことが注目されている。例えば、特許文献１では、薄型光ディスクとその薄型光ディスクの面ぶれが少なく安定に回転させるためのスタビライザーとを組み合わせることにより、体積当たりの記録容量を増加させた記録再生システムが提案されている。
【０００３】
しかし、基板の厚さが薄くなり更には光ディスクの基板が単板であると、記録層とのバイメタル効果によって基板が大きく変形するという問題がある。こうした基板変形に対処するためには、従来より知られている方法、即ち基板を２枚貼り合わせて上下対象構造の光ディスクを作製するのが効果的である。薄型光ディスクについても、２枚の薄型シートを貼り合わせる方法が基板変形を抑えるのに効果的であるためこれを適用できる。例えば、特許文献２、３には、エアを吹き付けて薄型シートを平坦に保持しながら貼り合わせる技術が開示されている。
【０００４】
また、貼り合わせ方法そのものに関しては、２Ｐ法（光硬化法）による多層膜の形成方法を基板の貼り合わせに応用することも可能である。例えば、特許文献４には、２Ｐ法に用いる接着剤をあらかじめ基板上に拡げておき、基板を回転させて振り切り、硬化させる技術が開示されている。
【０００５】
【特許文献１】特開２００３−９１９７０号公報
【特許文献２】特開２０００−０４８４１９号公報
【特許文献３】特開２００５−２１６４２６号公報
【特許文献４】特開平０９−１６１３２９号公報
【発明の開示】
【発明が解決しようとする課題】
【０００６】
しかしながら、上記特許文献２、３に開示されているような光ディスク基板の貼り合わせによる製造方法では、エアを吹き付けて平らにする機構や静電チャック機構が必要なため、これらの機構を通常備えない従来用いているスピンコート装置などを利用することができないという問題があった。さらに、薄型基板同士を貼り合わせる際に両方の薄型基板をエアによって平らに設置するのは機構的により複雑になり、また、薄型基板同士を静電チャックによって固定すると、発生した静電気自身によって接着剤の塗布ムラが生じるという問題もあった。
【０００７】
また、特許文献４に開示されているような２Ｐ法などを、基板剛性の小さい例えば０．３ｍｍ厚の薄型光ディスク基板同士の貼り合わせの場合に適用すると、面ぶれ特性及び面ぶれ加速度特性が十分に良くならないことが本発明者らの実験により明らかとなっている。
【０００８】
本発明は、このような実情に鑑みてなされたものであり、容易かつ安価に製造することができ、薄型基板が均一に貼り合わされていて接着剤の漏れ出しがなく、面ぶれ特性及び面ぶれ加速度特性がよい薄型貼り合わせ基板を提供しようとするものである。
【課題を解決するための手段】
【０００９】
本発明の薄型貼り合わせ基板は、センタホールを有する２枚の円板状の薄型基板を中心を揃えて接着剤で貼り合わせた薄型貼り合わせ基板であって、各々の前記薄型基板のセンタホール付近が互いの方向に向かって一様に反っていることを特徴とする。このようにすれば、接着剤の量が多い場合においてもセンタホールから接着剤が漏れ出ることがなく、面ぶれ特性及び面ぶれ加速度特性がよい薄型貼り合わせ基板を製造することができる。
【００１０】
各々の前記薄型基板のセンタホール付近が同じ方向に向かって一様に反っているようにしてもよい。
【００１１】
また、３枚以上のセンタホール付近が反っている薄型基板を、各々のセンタホール付近が同じ方向に反っているように貼り合わせてもよい。
【００１２】
さらには、３枚以上のセンタホール付近が反っている薄型基板を、いくつかの前記薄型基板から成る第１の組はセンタホール付近が同じ方向に向かって反っているように貼りあわされており、残りの前記薄型基板から成る第２の組は前記センタホール付近が同じ方向に向かって反っているように貼りあわされており、前記第１の組と前記第２の組とは、前記センタホール付近が互いの方向に向かって反っているように貼り合わさっているようにしてもよい。
【発明の効果】
【００１３】
本発明によれば、容易かつ安価に製造することができ、薄型基板が均一に貼り合わされていて接着剤の漏れ出しがなく、面ぶれ特性及び面ぶれ加速度特性がよい薄型貼り合わせ基板を製造することができる。
【発明を実施するための最良の形態】
【００１４】
以下、添付図面を参照しながら、本発明の薄型貼り合わせ基板とその製造方法及びそれを実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００１５】
本発明者らは、面ぶれ及び面ぶれ加速度が低減された薄型貼り合わせ基板を、従来のスピンコート装置を用いて安価に製造できる方法を模索した。
【００１６】
本発明者らは、従来から用いてきたスピンコート装置に、薄型基板を支持するためのターンテーブルを別に用意し、そのターンテーブル上に０．３ｍｍ厚の薄型基板を載置して種々の実験を繰り返した。しかし、薄型基板は従来の０．６ｍｍ厚の厚い基板とは異なる挙動を示し、面ぶれ特性及び面ぶれ加速度特性が良好な薄型貼り合わせ基板を作製するのが困難であった。本発明者らは、この原因が薄型基板自身の剛性が低いためであることを見出し、その改善を図った。その結果、接着剤の量を十分多くして、クランプエリア内周部まで接着剤が行き渡るようにすることが解決策になることを発見した。一方、接着剤の量を過度に多くすると、センタホールから接着剤がはみ出し、薄型貼り合わせ基板の偏心が大きくなるなどの問題が生じた。
【００１７】
なお、従来の０．６ｍｍ厚基板の場合には、接着剤溜まりとなる窪みを射出成形時に基板のクランプエリアに作ることが出来たが、薄型基板の場合に上記のような窪みを設けると厚み自体が大きく増してしまい、体積当たりの記録容量が下がってしまうという問題が有る。
【００１８】
この問題を解決するため、本発明の薄型貼り合わせ基板では、接着剤の量が多い場合においてもセンタホールから接着剤が漏れ出ないようにするため、センタホール付近が一方の側に一様に反った薄型基板を用いるようにした。
【００１９】
図１及び図２は、本発明の薄型貼り合わせ基板の構造を示す断面図である。
【００２０】
センタホール付近が反った２枚の薄型基板を、図１に示すように各々のセンタホール部付近が互いの方向に向かって反るように貼り合わせて薄型貼り合わせ基板を製造すれば、図１に示すようにセンタホール付近の反り部同士が接することにより、内周部が封入されたような形になる。このような構造にすることにより、平らな薄型基板同士を貼り合わせる場合と比較して、遙かにセンタホール部からの接着剤の漏れ出しが少なくなる。反り部は、貼り合わせの際のターンテーブルへのクランプにより、製造時に矯正されてほぼ平らになるため、使用時に体積当たりの記録容量が下がることは最低限に抑えることができる。
【００２１】
また、図２に示すように、２枚の薄型基板を、各々のセンタホール付近における反りが同じ向きになるように貼り合わせるようにしてもよい。このようにした場合、一方の薄型基板の反り部が他方の薄型基板に接することにより、内周部が封入されたような形になり、図１に示す構造と同様の効果が得られる。
【００２２】
図１及び図２に示す薄型貼り合わせ基板は、以後の接着剤の振り切りによってほぼ同じ厚さになる。接着剤層の厚さ（すなわち薄型張り合わせ基板の厚さ）は、接着剤粘度と、振り切りの際の回転数とに依存する。
【００２３】
本発明の薄型貼り合わせ基板は、３枚以上の薄型基板を貼り合わせたものであってもよい。図３及び図４は、各々６枚の薄型基板を貼り合わせた薄型貼り合わせ基板の構造を示す断面図である。図３に示す例では、真ん中の２枚の薄型基板を各々のセンタホール部付近が互いの方向に向かって反るように配置し、上の３枚の薄型基板と、下の３枚の薄型基板とを、それぞれ、センタホール付近における反りが同じ向きになるように配置している。センタホール部が向かい合う方向に反っている２枚の薄型基板は、真ん中の２枚でなくてもかまわない。図４に示す例では、すべての薄型基板のセンタホール部の反りが同じ方向を向くように配置している。
【００２４】
本発明の薄型貼り合わせ基板製造方法について説明する。本発明の薄型貼り合わせ基板製造方法においては、まず、ナノインプリント法によって薄型基板にスタンパのパターンを転写し（ナノインプリント工程）、パターンを転写された薄型基板を貼り合わせて（貼り合わせ工程）薄型貼り合わせ基板を製造する。
【００２５】
図５は、本発明の薄型貼り合わせ基板製造方法の一実施形態におけるナノインプリント工程における冶具構成を示す図である。スタンパ１００を、シリコンゴムシート１０１を介してスタンパホルダ治具１０２によって支え、スタンパ１００上に薄型基板１０３を配置し、薄型基板１０３上に鏡面治具１０４を配置する。ここでシリコンゴムシート１０１は各種治具の面精度を吸収するための弾性体であり、ナノインプリント時の熱に耐える素材としている。スタンパホルダー治具１０２は、円板状であり、一方の面の中心には、スタンパ１００、シリコンゴムシート１０１、薄型基板１０３、鏡面冶具１０４のセンタホールに嵌るピン１０５が立てられている。薄型基板１０３は、例えばポリカーボネート製とし、あらかじめ円板状にカットし、センタホールを打ち抜いておき、センタホールをスタンパホルダ冶具１０２のピン１０５に通して設置する。鏡面治具１０４も円板状でセンタホールが形成されており、スタンパホルダ１０２のピン１０５が通される構造となっている。なお、鏡面治具１０４の薄型基板１０３に対する面は、薄型貼り合わせ基板から最終的に製造される光ディスクの記録再生特性が劣化しないように、十分な鏡面精度を持っている。
【００２６】
本発明の薄型貼り合わせ基板製造方法におけるナノインプリント工程は、図６に示すような手順で行う。ステップＳ６０１において、スタンパホルダ冶具１０２上に、シリコンゴムシート１０１を介してスタンパ１００を設置し、さらにその上に薄型基板１０３を設置する。ステップＳ６０２において、薄型基板１０３上に鏡面冶具１０４を設置する。ステップＳ６０３において、一連の冶具及び薄型基板１０３を熱ナノインプリント装置によってプレ加熱し、冶具及び薄型基板１０３を、薄型基板１０３のガラス転移点温度付近まで加熱する。ステップＳ６０４において、冶具にセットした薄型基板１０３を、熱ナノインプリント装置によって本加熱及び加圧する。この際、薄型基板１０３を、そのガラス転移点温度（ポリカーボネートの場合、約１５０度）以上に加熱する必要がある。ステップＳ６０５において、冶具をセットした薄型基板１０３を冷却台に移し、適切な温度まで冷却する。ステップＳ６０６において、スタンパ１００から薄型基板１０３を剥離する。ステップＳ６０７において、スタンパ１００のパターンを転写された薄型基板１０３を積載しておき、ステップＳ６０１に戻って次の薄型基板１０３のナノインプリント工程を行う。
【００２７】
ステップＳ６０４の加熱の際、熱膨張により薄型基板１０３のセンタホールの内径が小さくなり、ピン１０５の外径とほぼ同じになるサイズのセンタホールを薄型基板１０３に設けておく。このようにすれば、ステップＳ６０６において、薄型基板１０３は、鏡面冶具１０４にくっついたままスタンパ１００から剥離されて薄型基板１０３のセンタホールがスタンパホルダ冶具１０２のピン１０５から抜ける際、図５下部に示すように薄型基板１０３のセンタホール付近に剥離方向と逆方向に反りが生じる。
【００２８】
次に上記ナノインプリント法によって作製された薄型基板を用いて、以下に示すような貼り合わせ工程を行った。
【００２９】
図７は、本発明の薄型貼り合わせ基板製造方法における貼り合わせ工程で用いるスピンコート装置の構成の一例を概略的に示す図である。回転台２００上にターンテーブル２０２を配置し、ターンテーブル２０２上に薄型基板２０１を配置し、クランプ２０３にて固定し、ターンテーブル２０２を回転させて、接着剤の展開、振り切りや薄型基板同士の貼り合わせを行う。ターンテーブル２０２の内周部には、薄型基板２０１の内周部を下方から持ち上げるためのスペーサー２０４を配置している。薄型基板２０１は、上方のクランプ２０３と下方のスペーサー２０４とに挟まれて保持される。スペーサー２０４により、薄型基板２０１とターンテーブル２０２の間には、間隙が確保される。
【００３０】
この状態でターンテーブル２０２を回転させると、スペーサー２０４の外周端付近を起点として、薄型基板２０１とターンテーブル２０２との間隙の空気が遠心力により内周から外周へと移動し、更に貫通孔２０５から流入する空気によって内周から外周への定常的な空気流が発生する。これにより、静止時に静電気によってできた局所的なエア噛み現象が全面的に取り除かれる。スペーサー２０４によってできる薄型基板２０１とターンテーブル２０２との間隔は、通常０．０１〜０．５ｍｍであるのが望ましい。
【００３１】
本発明の薄型貼り合わせ基板製造方法における貼り合わせ工程は、図８に示すような手順で行う。２枚の薄型基板を貼り合わせる例を説明する。ステップＳ８０１において、第一の薄型基板（薄型基板Ａと呼ぶ）をターンテーブル２０２上に設置する。ステップＳ８０２において、薄型基板Ａ上に接着剤を付し、ターンテーブル２０２を回転させて所定のコート条件で接着剤を展開する。この際のコート条件の一例は、図９の表１に示すコート条件Ａである。この際には、ターンテーブル２０２の回転数が遅いため、薄型基板Ａをクランプ２０３で固定する必要はない。ステップＳ８０３において、ターンテーブル２０２上の薄型基板Ａと中心軸を合わせながら、もう一方の薄型基板（薄型基板Ｂと呼ぶ）をその上に重ね合わせる。ステップＳ８０４において、クランプ２０３によって両方の薄型基板を固定する。
【００３２】
ここで、上記貼り合わせ工程で用いる薄型基板Ａ及びＢのセンタホールには、ナノインプリントの剥離工程に伴って図１に示すような円周上の反りが形成されている。このため、ステップＳ８０３で薄型基板Ｂを薄型基板Ａに重ね合わせる際には、図１に示すように、薄型基板Ａと薄型基板Ｂの各々のセンタホールにおける反りが互いに向かい合うように重ねる。このようにすれば、反りが貼り合わせの間の接着剤をせき止めるように配置されるため、接着剤がセンタホール部から漏れ出さない。貼り合わせに際して用いる接着剤の量をクランプエリアのほぼ全体に渡るような量にしても、上記センタホール部の構造により、接着剤が漏れ出すことはない。
【００３３】
また、図２に示すように、薄型基板Ａと薄型基板Ｂの各々のセンタホールにおける反りが同じ向きになるように薄型基板Ａと薄型基板Ｂを重ねるようにしてもよい。このようにした場合、一方の薄型基板が他方の薄型基板に向かって反っているため、センタホールからの接着剤の漏れはある程度防止される。
【００３４】
ステップＳ８０５において、薄型基板Ａ及び薄型基板Ｂを、例えば図９の表２に示すコート条件Ｂによって回転させ、両者間の接着剤を振り切る。接着剤として紫外線硬化樹脂を使用する場合、ステップＳ８０６において、薄型基板Ａ及び薄型基板Ｂに紫外線照射装置から紫外線を照射し、接着剤を硬化させる。ステップＳ８０７において、ターンテーブル２０２の回転を停止し、貼り合わされた薄型基板Ａ及び薄型基板Ｂをターンテーブル２０２から取り外して、薄型貼り合わせ基板が完成する。
【００３５】
上記の工程を同様に繰り返すことにより、図３又は図４に示すような３枚以上の薄型基板から成る薄型貼り合わせ基板を製造することもできる。
【００３６】
以上の工程により、本発明による面ぶれ特性及び面ぶれ加速度特性が向上し、かつセンタホール部からの接着剤漏れが無い薄型貼り合わせ基板を製造することができる。以下に、より具体的な実施例を記載する。
【００３７】
＜実施例＞
まず、保護シートが片面に付いた厚さ９２μｍのＰＣ（ポリカーボネート）製シートを用意した。該ＰＣシートのガラス転移点（Ｔｇ）は、１５０℃であった。ＰＣシートは、保護フィルムとともに、当初ロール状に巻かれており、保護シート剥離機構とその巻き取り機構、集中除電器による帯電防止機構、及び内外径加工（裁断）機などにより、内径φ１５.１０ｍｍ、外径φ１２０ｍｍの円板状に成形した。これが薄型基板である。
【００３８】
成形された薄型基板を、ロボットアームによって以下に述べる治具に適切に設置した。本実施例で用いた治具セットは、以下に述べるものである。即ち、０．３ｍｍ厚、内径φ１５．０８ｍｍ、外径φ１３８ｍｍのＮｉ製光ディスク用スタンパと、外径φ１５．０５ｍｍ、高さ２０ｍｍの円柱状のピンが中心位置に立った、外径φ１４０ｍｍ、厚さ３ｍｍのＳＵＳ４２０製スタンパホルダー治具と、外径φ１４０ｍｍ、内径φ１５．０８ｍｍ、厚さ３ｍｍのＳＵＳ４２０製の円板状鏡面治具とから成る冶具セットを用意した。このような冶具セットに前記薄型基板を、図５を参照して説明したように設置した。すなわち、スタンパホルダー冶具上にシリコンシートを介してスタンパを配置し、その上に薄型基板を配置し、その上に鏡面冶具を配置した。
【００３９】
上記治具セットに設置した薄型基板を、別に用意した精密な加熱加圧制御が可能な平行平板のシート熱ナノインプリント装置に入れ、適切な温度と圧力下でナノインプリントを行った。その後、治具セットに設置した薄型基板をナノインプリント装置から取り出し、冷却し、更にスタンパから薄型基板を剥離した。ここで、上記ナノインプリント時には、薄型基板自身の熱膨張とプレス圧により、薄型基板のセンタホールの内径は元の内径より縮み、おおよそスタンパホルダ治具のセンタピン外径と同じになる。更にスタンパからの剥離工程によって剥離方向と逆側に、図５下部に示すようにセンタホール部が反りをもつようになる。反り部の大きさは、用意する薄型基板のセンタホールの内径、スタンパホルダ治具のセンタピン外径などによって変えることができるが、本実施例の場合には約５０μｍの高さを持つように調整した。
【００４０】
次に、上記ナノインプリント工程で作製した薄型基板に色素記録層をスピンコート法により形成し、銀を主成分とする金属合金反射層をアネルバ製スパッタ装置により５０ｎｍ積層した。
【００４１】
図１０は、本実施例で用いたスピンコート装置の構成を概略的に示す図である。回転台３００、ターンテーブル３０１、シリンジ３０３、シリンジ移動支持機構３０４、紫外線照射機３０５、紫外線照射機移動支持機構３０６、真空チャック３０７、真空チャック支持移動機構３０８から構成されている。回転台３００の中心棒は、重ね合わせるフレキシブルシート同士の偏心を合わせるために用いるものであり、薄型基板の中心穴φ１５．０５ｍｍ（±０．０２）を貫通すべくφ１５．００ｍｍ（±０．０２）とし、貫通しやすいように先端はテーパードコーン形状にした。真空チャック３０７は、日本タングステン（株）製多孔質セラミックで作製されたものであり、弁の切り替えにより吸着側とエジェクター側に切り替えが可能である。シリンジ３０３は、接着剤として紫外線硬化樹脂をフレキシブルシート上に滴下量を調整しながら滴下するための装置である。
【００４２】
以下、このスピンコート装置による薄型基板の貼り合わせの手順について説明する。まず、真空チャック３０７により１枚の薄型基板３０２を保持し、スピンコート装置の上方からターンテーブル３０１上に配置した。以下、この薄型基板をシートＡと呼ぶ。次に、シリンジ３０３により、薄型基板Ａの内周（ｒ＝１８〜２３ｍｍ）の位置に紫外線硬化剤を滴下し、表１に示すコート条件Ａに従って、紫外線硬化剤をおおよそｒ＝３５ｍｍまで展開した。即ち、回転数３０ｒｐｍにおいて紫外線硬化剤を４ｓ滴下し、次に５０ｒｐｍにして６ｓの間で基板上に拡げ、最後に２ｓの間に回転を停止した。なお、紫外線硬化樹脂としては３０から２００ｍＰａ・ｓの粘度の硬化性が良い（約１００ｍＪ／ｃｍ２以下）ものを使用した。次に、真空チャック３０７により、もう１枚の薄型基板３０２（以下、薄型基板Ｂと呼ぶ）をターンテーブル３０１上の薄型基板Ａの上に重ねて配置した。薄型基板Ａ及び薄型基板Ｂの上からクランプを配置した。
【００４３】
ここで先に述べたように、用いた薄型基板にはセンタホールに沿って約５０μｍの高さの反りができているため、クランプエリアに樹脂を十分な量展開してもセンタホールから樹脂が漏れ出ることは無かった。
【００４４】
次に、表２に示すコート条件Ｂに従って、薄型基板Ａと薄型基板Ｂの間の接着剤を振り切ることにより、シートの内周部と外周部で接着剤の厚みむらができないようにした。即ち、回転数を３０００ｒｐｍまで６ｓ間で上昇させ、３０００ｒｐｍで４ｓ保持し、最後に４ｓの間に回転を停止した。次に、紫外線照射機３０５により貼り合わせた基板に対して紫外線照射を行い、紫外線硬化剤を硬化させた。紫外線硬化剤が硬化したところでターンテーブル３０１の回転を停止し、クランプを外した。次にクランプ部の樹脂を硬化させるため、再度クランプ部周辺に紫外線照射を施した。
【００４５】
なお、上記した各種の条件は一例であり、紫外線硬化剤の種類や接着層の形成条件はこれに限定されるわけではない。
【００４６】
以下、本実施例において作製した薄型貼り合わせ基板と、従来の方法で作製された薄型貼り合わせ基板とを用意し、その性能を比較した。従来の方法で作製された薄型貼り合わせ基板は、センタホール部に反りがなく平坦な薄型基板を貼り合わせたものである。
【００４７】
まず、これら２種類の薄型貼り合わせ基板については目視でも明確な違いが見られた。従来の製造方法による薄型貼り合わせ基板は、空気が噛み混んだ事による大きな変位変化が基板の所々に数カ所から数十箇所見られた。これは貼り合わせに用いる薄型基板の厚さが薄く、基板剛性は厚みの３乗に比例するため、少しのエア噛みができたとしてもそのエア噛みにならって基板が変形してしまうことを意味している。これに対して本実施例の製法による薄型貼り合わせ基板は、空気の噛み込みがほとんど無く基板全体がフラットに見えた。
【００４８】
次に、従来の方式で作製された薄型貼り合わせ基板と実施例において作製した薄型貼り合わせ基板について、ＳＯＮＹ製レーザドップラメータを用いて、基板回転時の面ぶれ加速度の測定を行った。従来の製造方法による薄型貼り合わせ基板は、空気が噛み混んだ事による大きな変位変化により、ディスク面内数カ所で２００ｍ／ｓ２の面ぶれ加速度を示す場所があった。一方、本発明の方法によって作成された薄型貼り合わせ基板は、ディスク全面で面ぶれ加速度が５０ｍ／ｓ２以下になった。
【００４９】
このように、本発明の薄型貼り合わせ基板の面ぶれ特性及び面ぶれ加速度特性が従来の薄型貼り合わせ基板より優れていることが実証された。
【００５０】
以上、本発明の薄型基板の製造方法及び製造方法について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００５１】
本発明は、薄型貼り合わせ基板に利用可能である。
【図面の簡単な説明】
【００５２】
【図１】２枚の薄型基板から成る本発明の薄型貼り合わせ基板の構造の一例を示す断面図である。
【図２】２枚の薄型基板から成る本発明の薄型貼り合わせ基板の構造の他の例を示す断面図である。
【図３】６枚の薄型基板から成る本発明の薄型貼り合わせ基板の構造の一例を示す断面図である。
【図４】６枚の薄型基板から成る本発明の薄型貼り合わせ基板の構造の他の例を示す断面図である。
【図５】本発明の薄型貼り合わせ基板製造方法のナノインプリント工程における冶具構成を示す図である。
【図６】本発明の薄型貼り合わせ基板製造方法のナノインプリント工程の手順を示す流れ図である。
【図７】本発明の薄型貼り合わせ基板製造方法における貼り合わせ工程で用いるスピンコート装置の構成の一例を概略的に示す図である。
【図８】本発明の薄型貼り合わせ基板製造方法の貼り合わせ工程の手順を示す流れ図である。
【図９】表１及び表２は、接着剤を展開・振り切りするコート条件を示す表である。
【図１０】スピンコート装置の構成を概略的に示す図である。
【符号の説明】
【００５３】
１００  スタンパ
１０１  シリコンゴムシート
１０２  スタンパホルダー治具
１０３  薄型基板
１０４  鏡面冶具
１０５  ピン
２００  回転台
２０１  薄型基板
２０２  ターンテーブル
２０３  クランプ
２０４  スペーサ
２０５  貫通孔
３００  回転台
３０１  ターンテーブル
３０２  薄型基板
３０３  シリンジ
３０４  シリンジ移動支持機構
３０５  紫外線照射機
３０６  紫外線照射機移動支持機構
３０７  真空チャック
３０８  真空チャック支持移動機構
【図１】
2008300017.tif 000003
【図２】
2008300017.tif 000004
【図３】
2008300017.tif 000005
【図４】
2008300017.tif 000006
【図５】
2008300017.tif 000007
【図６】
2008300017.tif 000008
【図７】
2008300017.tif 000009
【図８】
2008300017.tif 000010
【図９】
2008300017.tif 000011
【図１０】
2008300017.tif 000012